(57)【特許請求の範囲】
【請求項１】
リチウムイオンを吸蔵脱離する炭素質粒子と、有機結着剤と、を含む負極合剤を加圧し、負極前駆体を作製する負極前駆体作製工程と、
前記負極前駆体を不活性ガス雰囲気で６００〜２０００℃で焼成する焼成工程と、を備え、
前記有機結着剤が、熱硬化性樹脂であり、
前記負極前駆体作製工程は、前記負極合剤を前記熱硬化性樹脂の硬化温度以上に加熱しつつ加圧する工程である、
ことを特徴とするリチウムイオン二次電池用負極活物質シートの製造方法。
【請求項２】
請求項１に記載のリチウムイオン二次電池用負極活物質シートの製造方法において、
前記負極合剤は、さらに有機気孔形成剤を含む、
ことを特徴とするリチウムイオン二次電池用負極活物質シートの製造方法。
【請求項３】
請求項１又は２に記載のリチウムイオン二次電池用負極活物質シートの製造方法において、
前記負極合剤は、さらに繊維状炭素質物を含む、
ことを特徴とするリチウムイオン二次電池用負極活物質シートの製造方法。
【請求項４】
請求項１、２又は３に記載のリチウムイオン二次電池用負極活物質シートの製造方法において、
前記熱硬化性樹脂が、フェノール樹脂及び／又はエポキシ樹脂である、
ことを特徴とするリチウムイオン二次電池用負極活物質シートの製造方法。
【請求項５】
請求項１ないし４いずれかに記載のリチウムイオン二次電池用負極活物質シートの製造方法において、
前記負極合剤全質量に占める前記有機結着剤の質量割合が、５〜５０質量％である、
ことを特徴とするリチウムイオン二次電池用負極活物質シートの製造方法。
【請求項６】
請求項２に記載のリチウムイオン二次電池用負極活物質シートの製造方法において、
前記有機気孔形成剤が、セルロース類、木綿、絹、レーヨン、植物繊維、木粉、砂糖、ポリビニルアルコール、ポリビニルクロライドよりからなる群より選択された１以上の物質である、
ことを特徴とするリチウムイオン二次電池用負極活物質シートの製造方法。
【請求項７】
請求項６に記載のリチウムイオン二次電池用負極活物質シートの製造方法において、
前記負極合剤全質量に占める前記有機気孔形成剤の質量割合が、１〜２０質量％である、
ことを特徴とするリチウムイオン二次電池用負極活物質シートの製造方法。
【発明の詳細な説明】
【技術分野】
【０００１】
本発明は、リチウムイオン二次電池用負極として使用可能な負極活物質シートに関する。
【背景技術】
【０００２】
近年、環境影響への配慮から、風力発電や潮流発電、太陽光発電のような自然力を利用した発電方式への関心が高まっている。このような自然力を利用した発電方式は、発電量が一定しない。例えば、風力発電では電力消費量が少ない夜間に発電量が大きくなる傾向があり、太陽光発電では夜間には全く発電されない。
【０００３】
このため、自然力を利用した発電方式の活用には、電力消費の少ない時間帯に発電した電気を蓄電し、電力消費の大きい時間帯に蓄電した電気エネルギーを放出する技術が不可欠である。リチウムイオン二次電池は、エネルギー密度が高く高容量であるので、自然力を利用した発電方式の上記欠点を補うための蓄電池として最適である。
【０００４】
このようなリチウムイオン二次電池には、炭素負極が用いられており、炭素負極は、活物質である炭素質粒子と、結着剤と、溶剤と、を混合してスラリーとなし、銅箔に塗布し、乾燥、プレスする方法により製造されているが、近年、銅価格が高騰し負極製造コストが上昇している。このため、銅箔を用いない炭素負極が望まれている。また、大規模蓄電には大量のリチウムイオン二次電池が必要であるため、大規模蓄電向きの安価なリチウムイオン二次電池に対する要望が高まっている。
【０００５】
銅箔を用いない負極に関する技術としては、下記特許文献１がある。
【０００６】
【特許文献１】特開2000-173618号公報
【０００７】
特許文献１は、膨張黒鉛シートを負極に用いる技術である。しかし、膨張黒鉛シートの価格が高いため、電池の低コスト化を図れないという問題がある。
【発明の開示】
【発明が解決しようとする課題】
【０００８】
本発明は、上記に鑑みなされたものであって、高性能な炭素負極を低コストで提供することを目的とする。
【課題を解決するための手段】
【００２６】
上記課題を解決するための本発明は、次のように構成されている。
炭素材料粉末と、有機結着剤と、を含む負極合剤を加圧し、負極前駆体を作製する負極前駆体作製工程と、前記負極前駆体を不活性ガス雰囲気で６００〜２０００℃で焼成する焼成工程と、を備え、前記有機結着剤が、熱硬化性樹脂であり、前記負極前駆体作製工程は、前記負極合剤を前記熱硬化性樹脂の硬化温度以上に加熱しつつ加圧する工程であるリチウムイオン二次電池用負極の製造方法。
【００２７】
この構成によると、負極前駆体作製工程により炭素材料粉末と、有機結着剤とが強固に結合された負極前駆体が得られる。この後、不活性ガス雰囲気で焼成することにより、有機結着剤が炭素化するとともに、炭素以外の副成分が蒸散除去される。この蒸散除去により、負極に電解液の浸透性の高い気孔が形成される。 よって、円滑に電気化学的反応が進行する高性能なリチウムイオン二次電池用負極活物質シートを得ることができる。また、炭素化収率及び結着力の観点から、有機結着剤として熱硬化性樹脂を用いる。熱硬化性樹脂を用いる場合には、炭素材料粉末を結着させるために、負極前駆体作製工程において、負極合剤を熱硬化性樹脂の硬化温度以上に加熱しつつ加圧する必要がある。
【００２８】
上記構成において、前記負極合剤は、さらに有機気孔形成剤を含む構成とすることができる。
【００２９】
有機気孔形成剤を加えると、不活性ガス雰囲気での焼成により、有機気孔形成剤が炭素化するとともに、炭素以外の副成分が蒸散除去され、負極に電解液の浸透性の高い気孔が効率よく形成される。
【００３０】
ここで、有機結着剤とは、結着作用を有する有機物全てを意味する。有機気孔形成剤とは、焼成により除去される炭素以外の成分を含む有機化合物を意味し、有機気孔形成剤は、結着性を有するものでもよく、結着性を有しないものでもよい。したがって、炭素以外の成分を含む有機結着剤は有機気孔形成剤ともなり得、結着性を有する有機気孔形成剤は有機結着剤ともなり得る。
【００３１】
負極活物質シートの導電性をさらに高めるためには、負極合剤に繊維状炭素質物を含ませることが好ましい。
【００３４】
熱硬化性樹脂としては、フェノール樹脂・エポキシ樹脂が好適である。
【００３５】
上記構成において、前記負極合剤全質量に占める前記有機結着剤の質量割合が、５〜５０質量％である構成とすることができる。
【００３６】
負極合剤全質量に占める有機結着剤の質量割合が低すぎると、電解液の浸透性の高い気孔を十分に形成できないおそれがある。他方、質量割合が高すぎると、放電容量の低下を招くおそれがある。よって、上記範囲内に規制することが好ましい。
【００３７】
ここで、前記有機気孔形成剤としては、セルロース類、木綿、絹、レーヨン、植物繊維、木粉、砂糖、ポリビニルアルコール、ポリビニルクロライドよりからなる群より選択された１以上の物質が好適である。
【００３８】
上記構成において、前記負極合剤全質量に占める前記有機気孔形成剤の質量割合が、１〜２０質量％である構成とすることができる。
【００３９】
負極合剤全質量に占める有機気孔形成剤の質量割合が低すぎると、十分な量の気孔が形成できないおそれがある。他方、質量割合が高すぎると、放電容量の低下を招くおそれがある。よって、上記範囲内に規制することが好ましい。
【００４０】
上記製造方法により得られるリチウムイオン二次電池用負極活物質シートは、次のように構成されていることが好ましい。
リチウムイオンを吸蔵脱離する炭素質粒子と、前記炭素質粒子を結着する焼成炭素化物質と、を有するリチウムイオン二次電池用負極活物質シート。
この構成では、負極活物質が炭素質粒子と焼成炭素化物とから構成され、シート状であるため、銅などの集電体を用いなくともよい。よって、コストの低減を図れる。
また、焼成炭素化物質は、従来の樹脂製結着剤よりも導電性が高いので、導電性に優れた負極活物質が得られる。
ここで、上記炭素質粒子は、粒子形態をとる炭素全てを意味し結晶化の程度は問わない。また、焼成炭素化物質とは、有機物が焼成されることにより炭化された炭素質をいう。
なお、本発明負極活物質シートは、このままで従来の負極または負極板と同様に使用することができるものである。ただし、本発明負極活物質シートを、銅箔等からなる集電体に重ね合わせて使用することができることは勿論である。
上記構成において、前記リチウムイオン二次電池用負極活物質シートの気孔径（直径）０．０５〜１００μｍの範囲の気孔の気孔体積が質量当たり０．０７〜０．２５ｃｃ／ｇであるとする構成とすることができる。
マクロ孔と呼ばれる０．０５〜１００μｍの範囲の気孔は、電解液を浸透させやすく、且つリチウムイオンの伝導性がよい。上記構成では、このマクロ孔が質量当たり０．０７〜０．２５ｃｃ／ｇである。このため、負極活物質である炭素質物の周囲に十分な量の電解液が供給され、リチウムイオンの吸蔵・脱離がスムースに進行するので、充放電反応がスムースに進行し、十分な充放電効率が得られる。なお、マクロ孔が０．２５ｃｃ／ｇを超えると、実質的に気孔量が多くなりすぎて体積当たりの容量の低下を招くことになるので好ましくない。
【００４１】
上記構成において、前記リチウムイオン二次電池用負極活物質シートの気孔径（直径）０．０１〜０．０５μｍの範囲の気孔の気孔体積が質量当たり０．０５〜０．１５ｃｃ／ｇであるとする構成とすることができる。
理由は定かではないが、メソ孔領域に含まれる０．０１〜０．０５μｍの範囲の気孔が上記範囲内であると、優れた性能の負極活物質シートが得られる。これは、メソ孔がリチウムイオンや電子の伝導に影響を及ぼしているためではないかと推察される。
上記構成において、前記リチウムイオン二次電池用負極活物質シートの抵抗率が、１０ｍΩ・ｃｍ以下である、とする構成とすることができる。
内部抵抗が大きいと、その分放電容量が低下する。このため、リチウムイオン二次電池用負極活物質シートの抵抗率は、１０ｍΩ・ｃｍ以下とすることが好ましい。
上記構成において、前記リチウムイオン二次電池用負極活物質シートの気孔率が、２０〜７０％である、とする構成とすることができる。
気孔率が小さいと、十分な量の電解液を保持できないため、放電容量が低下する。他方、気孔率が大きいと、活物質量が少なくなるため、その分放電容量が低下する。このため、リチウムイオン二次電池用負極活物質シートの気孔率は、上記範囲内に規制することが好ましい。
上記構成において、前記リチウムイオン二次電池用負極活物質シートが、さらに繊維状炭素質物を有する、とする構成とすることができる。
有機結着剤を焼成した炭素質物では、十分な導電性が得られない場合がある。この場合、繊維状の炭素質物を導電剤として含ませると、さらに良好な導電性が得られる。
なお、異なる粒径の炭素質粒子を混合して用い、粒径の小さい炭素質粒子を導電剤としてもよい。
ここで、繊維状炭素質物とは、炭素繊維、カーボンナノファイバー、気相成長炭素繊維、カーボンナノチューブ等の、繊維形態をとる炭素質物全てを含む概念である。
【発明の効果】
【００４２】
上記で説明したように、本発明によると、電気化学的反応性に優れた高性能なリチウムイオン二次電池用負極活物質シートを低コストで提供することができる。
【発明を実施するための最良の形態】
【００４３】
本発明を実施するための最良の形態を、図面を通じて、詳細に説明する。なお、本発明は下記の形態に限定されるものではなく、その要旨を変更しない範囲において適宜変更して実施することができる。
【００４４】
（実施の形態）
図４は、本発明にかかる負極活物質を用いた負極を示す図であり、図５は、本発明にかかる負極活物質を用いた負極を有する電池の基本構造を示す図であり、図６は、従来技術にかかる負極を示す図である。
【００４５】
図６に示すように、従来技術にかかる負極は、銅箔からなる集電体１０に炭素を主体と刷る負極活物質層１１が設けられ、集電体１０の負極活物質層１１が設けられていない部分に、例えば銅からなる集電タブ１２が取り付けられている。これに対し、本発明にかかる負極活物質を用いた負極は、図４に示すように、集電体を有さず、炭素を主体とする負極活物質１に直接、例えば銅からなる集電タブ２が取り付けられている。充放電に関与しない銅からなる集電体を有さないため、本発明にかかる負極は、従来技術に比べ、コスト安であり、且つエネルギー密度が高い。
【００４６】
図５に、本発明にかかる負極活物質を用いた電池の基本構造を示す。炭素を主体とする負極１００と、アルミニウム箔からなる集電体にコバルト酸リチウムを主体とする正極活物質層が設けられた正極３００とが、オレフィン樹脂製等のセパレータ２００を介して対向配置されており、負極１００には負極タブ１１０が取り付けられ、正極３００には正極タブ３１０が取り付けられている。なお、この図は電池の基本構造を示す図であって、負極−セパレータ−正極−セパレータからなる電池基本単位を複数積層した構造を備えていてもよい。
【００４７】
また、この電池の基本構造は外装体内に電解液とともに収容され、外装体の開口が封止されることにより、リチウムイオン二次電池が完成する。
【００４８】
正極活物質としては、公知の材料を用いることができ、例えば、ＬｉＣｏＯ2、ＬｉＮｉＯ2、ＬｉＮｉxＣｏ1-xＯ2、ＬｉＭｎＯ2、ＬｉＭｎ2Ｏ4、ＬｉＦｅＯ2が挙げられる。
【００４９】
電解液に用いる有機溶媒としては、エチレンカーボネート、プロピレンカーボネート、ジエチルカーボネート、ジメチルカーボネート、エチルメチルカーボネート、γ−ブチロラクトン、１，２−ジメトキシエタン、１，２−ジエトキシエタン、エトキシメトキシエタン等の一種または二種以上の混合物を用いることができる。また、電解質塩としては、ＬｉＰＦ6、ＬｉＢＦ4、ＬｉＣｌＯ4、ＬｉＣＦ3ＳＯ3等の一種または二種以上の混合物を用いることができる。電解質塩の濃度は、０．５〜２．０Ｍ（モル／リットル）とすることが好ましい。
【００５０】
また、他の構成要素（例えば、セパレータ、外装体、封口体等）は、公知の材料を用いればよく、負極活物質の製造方法以外については、公知の製造方法を採用できる。
【００５１】
次に、実施例を用いて本発明をさらに詳細に説明する。
【００５２】
（実施例１）
〈負極の作製〉
（材料の混合）
炭素質粒子としての天然黒鉛（鱗片状天然黒鉛を球状化処理したもの、平均粒径１８μｍ）６９質量部と、導電剤としての気相成長炭素繊維（昭和電工株式会社製）８質量部と、有機気孔形成剤としてのメチルセルロース（キシダ化学株式会社製  ３５０〜５５０ｍP・ｓ）３質量％と、有機結着剤してのフェノール樹脂粉末（ベルパールＲ８９０）：２０質量部とを、高速流動型混合機を用いてせん断混合し、負極合剤を得た。
【００５３】
（負極前駆体作製工程）
内径φ５５ｍｍの金型に上記負極合剤を入れ、２００℃に設定した油圧式の熱圧プレスにセットし、５００ｋｇ／ｃｍ2の圧力をかけて２分間保持した。その後、冷却し、負極活物質シート前駆体を得た。金型に入れる負極合剤の量は、負極活物質シート前駆体の厚みがおよそ０．４ｍｍになるようにした。この加熱により、フェノール樹脂が熱硬化して、負極合剤が結着される。
【００５４】
（焼成工程）
上記負極活物質シート前駆体体を黒鉛板に挟み、窒素ガス雰囲気下において室温（２５℃）より昇温し、１０００℃で１時間保持して、負極活物質シートを得た。この加熱により、フェノール樹脂及びメチルセルロースが炭素化し、気孔形成剤であるメチルセルロース中の炭素以外の成分が除去されて負極シート内に気孔（空隙）が形成される。
【００５５】
上記負極活物質シートを、φ１６ｍｍに打ち抜いて、実施例１にかかる負極活物質シートを作製した。この負極活物質シートのかさ密度は、１．２２ｇ／ｃｍ3であった。
【００５６】
（実施例２）
（材料の混合）
炭素質粒子としての天然黒鉛（鱗片状天然黒鉛を球状化処理したもの、平均粒径１８μｍ）７２質量部と、気相成長炭素繊維（昭和電工株式会社製）８質量部と、熱硬化性樹脂バインダとしてのフェノール樹脂粉末（ベルパールＲ８９０）２０質量部とを、高速流動型混合機を用いてせん断混合し、負極合剤を得た。
【００５７】
（負極前駆体作製工程）
内径φ５５ｍｍの金型に上記負極合剤を入れ、２００℃に設定した油圧式の熱圧プレスにセットし、５００ｋｇ／ｃｍ2の圧力をかけて２分間保持した。その後、冷却し、負極活物質シート前駆体を得た。金型に入れる負極合剤の量は、負極活物質シート前駆体の厚みがおよそ０．４ｍｍになるようにした。この加熱により、フェノール樹脂が熱硬化して、負極合剤が結着される。
【００５８】
（焼成工程）
上記負極前駆体を黒鉛板に挟み、窒素ガス雰囲気下において室温（２５℃）より昇温し、１０００℃で１時間保持して、負極活物質シートを得た。この加熱により、フェノール樹脂が炭素化する。
【００５９】
上記負極活物質シートを、φ１６ｍｍに打ち抜いて、実施例２にかかる負極活物質シートを作製した。この負極活物質シートのかさ密度は、１．５９ｇ／ｃｍ3であった。
【００６０】
（比較例１）
焼成工程を行っていない負極活物質シート前駆体を負極活物質シートとして用いたこと以外は、上記実施例１と同様にして、比較例１にかかる負極活物質シートを作製した。この負極活物質シートのかさ密度は、１．３４ｇ／ｃｍ3であった。
【００６１】
（電極セルの組み立て）
アルゴンガス雰囲気のグローブボックス内で、電極セルの組み立てを行った。
エチレンカーボネート（ＥＣ）とエチルメチルカーボネート（ＥＭＣ）とを体積比１：２（２５℃）で混合した混合溶媒に、ＬｉＰＦ6を１Ｍ（モル／リットル）に溶解した非水電解液を用意した。
【００６２】
上記非水電解液に、上記負極活物質シート、リチウム対極、リファレンス極を浸漬し、電極セルを完成させた。
【００６３】
（電池特性の測定）
上記電極セルをグローブボックスから２５℃の恒温槽内に移し、リチウム対極、負極活物質シート、及びリファレンス極端子に充放電装置接続コードを繋いで、充放電容量及び抵抗率を測定した。
充電条件：電流密度０．５ｍＡ／ｃｍ2の定電流で電圧が１０ｍＶとなるまで充電し、その後定電圧１０ｍＶで４０時間充電。
放電条件：０．５ｍＡ／ｃｍ2の定電流で電圧が１．２Ｖとなるまで放電した。
また、三菱化学製  Loresta−GP  MCP-T600を用いて、抵抗率を測定した。
この結果を下記表１に示す。
【００６４】
（気孔分布の測定）
Thermo Electron Corporation製  Pascal 440を用い、水銀圧入法により、気孔分布及び気孔率を測定した。この結果を図１〜３及び下記表１に示す。
【００６５】
【表１】
0005406447.tif 000002
【００６６】
上記表１から、負極前駆体を焼成して作製した実施例１、実施例２にかかる負極活物質シートは、充電容量が３４２ｍＡｈ／ｇ，１６４ｍＡｈ／ｇ、放電容量が１０１ｍＡｈ／ｇ，３６ｍＡｈ／ｇと、焼成を行っていない比較例１の充電容量４０ｍＡｈ／ｇ、放電容量１３ｍＡｈ／ｇよりも優れていることがわかる。
【００６７】
このことは、次のように考えられる。有機結着剤を含む負極合剤を用いた負極活物質前駆体を焼成すると、有機結着剤に含まれる炭素以外の成分が除去され、空隙が生じる。このため、表１に示すように、実施例１、２にかかる負極活物質シートは、比較例１よりも気孔率が大きい。また、この焼成による空隙は、マクロ孔と呼ばれる気孔径（直径）０．０５〜１００μｍの範囲に現れ（実施例１：０．１０４ｃｃ／ｇ、実施例２：０．０７２ｃｃ／ｇ、比較例１：０．０６４ｃｃ／ｇ、図１〜３参照）、このマクロ孔は電解液の浸透性が極めて大きく、リチウムイオンの伝導性が高い。このため、負極活物質周囲に十分な量の電解液が供給され、リチウムイオンの吸蔵・脱離がスムースに進行する。よって、充電容量及び放電容量が大きくなる。充放電容量の観点から、０．０５〜１００μｍの範囲の気孔の気孔体積が質量当たり０．０７ｃｃ／ｇ以上であることが好ましく、０．０８ｃｃ／ｇ以上であることがより好ましい。
【００６８】
また、実施例１、２の抵抗率は１．８ｍΩ・ｃｍ、１．３ｍΩ・ｃｍと、十分に低いことがわかる。
【００６９】
また、実施例１の方が、実施例２よりも放電容量、充電容量ともに大きいことがわかる。これは、実施例１では有機気孔形成剤を含む負極合剤を用いており、有機気孔形成剤に含まれる炭素以外の成分が除去され、空隙が生じる。このため、表１に示すように、実施例１にかかる負極活物質シートは、実施例２よりも気孔率が大きい。また、この焼成による空隙は、メソ孔領域に含まれる気孔径（直径）０．０１〜０．０５μｍの範囲に現れ（実施例１：０．０７３ｃｃ／ｇ、実施例２：０．０１６ｃｃ／ｇ、図１，２参照）、このメソ孔においてリチウムイオンや電子が良好に伝導しているためと推察される。このため、０．０１〜０．０５μｍの範囲の気孔の気孔体積が質量当たり０．０１６ｃｃ／ｇよりも大きいことが好ましく、０．０５ｃｃ／ｇ以上であることがより好ましい。
【００７０】
また、炭素質粒子の周囲には、有機結着剤や有機気孔形成剤による多孔質炭素質が焼結添着されている。これも放電特性の向上に関与していると考えられる。
【００７１】
好ましくは、黒鉛粉末（炭素質粒子）を６０〜８５質量％、有機結着剤を１０〜３０重量％、導電剤を３〜１５重量％、有機気孔形成剤を２〜１０重量％とする。
【産業上の利用可能性】
【００７２】
以上に説明したように、本発明によれば、銅からなる集電体を用いずに高性能な負極を得ることが可能であり、負極のコストを飛躍的に低下させることができる。よって、産業上の利用可能性は大きい。
【図面の簡単な説明】
【００７３】
【図１】図１は、実施例１にかかる負極の気孔分布を示すグラフである。
【図２】図２は、実施例２にかかる負極の気孔分布を示すグラフである。
【図３】図３は、比較例１にかかる負極の気孔分布を示すグラフである。
【図４】図４は、本発明にかかる負極活物質を用いた負極を示す図である。
【図５】図５は、本発明にかかる負極活物質を用いた負極を有する電池の基本構造を示す図である。
【図６】図６は、従来技術にかかる負極活物質を用いた負極を示す図である。
【図１】
0005406447.tif 000003
【図２】
0005406447.tif 000004
【図３】
0005406447.tif 000005
【図４】
0005406447.tif 000006
【図５】
0005406447.tif 000007
【図６】
0005406447.tif 000008